СПОСОБ ПОЛУЧЕНИЯ КАТАЛИЗАТОРА, ПРИГОДНОГО ДЛЯ ИСПОЛЬЗОВАНИЯ В ГИДРООБРАБОТКЕ И В ГИДРОКОНВЕРСИИ

1
4
1. Способ получения катализатора, исходя из предшественника катализатора, содержащего носитель на основе оксида алюминия и/или диоксида кремния-оксида алюминия и/или цеолита и содержащего по меньшей мере один элемент VIB группы и, возможно, по меньшей мере один элемент VIII группы, причем указанный способ включает пропитку указанного предшественника раствором (С-С)диалкилсукцината, отличающийся тем, что он включает следующие стадии:
1) пропитку (стадия 1) указанного высушенного, прокаленного или регенерированного предшественника по меньшей мере одним раствором, содержащим по меньшей мере одну карбоновую кислоту, отличную от уксусной кислоты, затем выдерживание и сушку при температуре меньше 200ºС, возможно, с последующей термообработкой при температуре меньше 350ºС;
1
4
2) последующую пропитку (стадия 2) раствором, содержащим по меньшей мере один (С-С)диалкилсукцинат, затем выдержку и сушку при температуре меньше 200ºС без последующей стадии прокаливания;
и тем, что предшественник катализатора и/или раствор стадии 1 и/или раствор стадии 2 содержит фосфор.
2. Способ по п. 1, отличающийся тем, что предшественник катализатора представляет собой регенерированный катализатор.
3. Способ по одному из предыдущих пунктов, отличающийся тем, что предшественник катализатора содержит совокупность элементов GVIB группы и, если они присутствуют, совокупность элементов
VIII группы.
4. Способ по п. 1 или 2, отличающийся тем, что диалкилсукцинат представляет собой диметилсукцинат.
5. Способ по п. 1 или 2, отличающийся тем, что карбоновая кислота представляет собой лимонную кислоту.
6. Способ по п. 1 или 2, отличающийся тем, что карбоновая кислота представляет собой лимонную кислоту и диалкилсукцинат представляет собой диметилсукцинат.
7. Способ по п. 1 или 2, отличающийся тем, что диалкилсукцинат представляет собой диметилсукцинат, и диалкилсукцинат представляет собой диметилсукцинат и предшественник катализатора содержит совокупность элементов GVIB группы и, если они присутствуют, совокупность элементов VIII группы.
8. Способ по п. 1 или 2, отличающийся тем, что стадии 1) и/или 2) осуществляют в присутствии воды и/или этанола.
9. Способ по п. 1 или 2, отличающийся тем, что стадии 1) и/или 2) осуществляют в присутствии воды и/или этанола и карбоновая кислота представляет собой лимонную кислоту диалкилсукцинат представляет собой диметилсукцинат.
10. Способ по по п. 1 или 2, отличающийся тем, что стадии выдерживания осуществляют при температуре в интервале от 17 до 60ºС.
11. Способ по по п. 1 или 2, отличающийся тем, что сушку стадии 1 осуществляют при температуре в интервале от 100 до 180ºС.
12. Способ по по п. 1 или 2, отличающийся тем, что сушку
стадии 2 осуществляют при температуре в интервале от 50 до 160ºС.
13. Способ по п. 1 или 2, отличающийся тем, что карбоновая кислота представляет собой лимонную кислоту и диалкилсукцинат представляет собой диметилсукцинат, стадии 1) и/или 2) осуществляют в присутствии воды и/или этанола и стадии выдерживания осуществляют при температуре в интервале от 17 до 60ºС, сушку стадии 1 осуществляют при температуре в интервале от 100 до 180ºС и сушку стадии 2 осуществляют при температуре в интервале от 50 до 160ºС.
14. Способ по п. 1 или 2, отличающийся тем, что раствор стадии 1 и/или стадии 2 содержит по меньшей мере одно соединение фосфора и, возможно, уксусную кислоту.
15. Способ по п. 1 или 2, отличающийся тем, что раствор стадии 1 и/или стадии 2 содержит по меньшей мере одно соединение фосфора и, возможно, уксусную кислоту, карбоновая кислота представляет собой лимонную кислоту и диалкилсукцинат представляет собой диметилсукцинат.
16. Способ по п. 1 или 2, отличающийся тем, что стадию 2) осуществляют в присутствии по меньшей мере одного соединения фосфора и уксусной кислоты.
17. Способ по п. 1 или 2, отличающийся тем, что раствор стадии 1 и/или стадии 2 содержит по меньшей мере одно соединение фосфора и уксусную кислоту, карбоновая кислота представляет собой лимонную кислоту и диалкилсукцинат представляет собой диметилсукцинат.
18. Способ по п. 1 или 2, отличающийся тем, что он включает
конечную стадию сульфирования.
19. Способ гидрообработки углеводородных фракций в присутствии катализатора, полученного способом по одному из пп. 1-18.
20. Способ по п. 19, в котором гидрообработка представляет собой гидрообессеривание, гидродеазотирование, гидродеметаллирование или гидрирование ароматических соединений.
21. Способ гидроконверсии углеводородных фракций в присутствии катализатора, полученного способом по одному из пп. 1-18.